(57)【要約】  本発明は、低温プロセスを用いてｈｉｇｈ−ｋ誘電体膜内に窒素の取り込み（例えば窒化物形成）を促進する。更に、本発明は、原位置法、すなわちｈｉｇｈ−ｋ誘電体膜の形成及び膜の窒化物形成が従来の後処理技術とは対照的に膜の堆積中に同じプロセスチャンバ内で実施される方法を提供する。別の態様では、半導体デバイス内のゲート誘電体層として用いるための多層材料の堆積方法が提供される。【選択図】図１
2007515786.tif 000002
【特許請求の範囲】
【請求項１】
プロセスチャンバにおいて１つ又はそれ以上の基板上に高誘電率誘電体膜を形成する方法であって、
各サイクルが約５００℃以下の温度で実施され、
（ａ）前記プロセスチャンバに金属含有前駆体を送って前記基板の表面上に金属原子の１つ又は複数の層を形成し、
（ｂ）過剰な金属含有前駆体を前記プロセスチャンバから除去し、
（ｃ）窒素含有前駆体を前記プロセスチャンバに送り、そこで窒素が前記金属原子の層と相互作用して前記基板上に金属−窒素膜を形成し、
（ｄ）過剰な窒素含有前駆体を前記プロセスチャンバから除去する、
ことを含む１つ又はそれ以上の原子層堆積サイクルを行う段階と、
続いて、前記金属−窒素膜を酸化して、前記基板の表面上に高誘電率誘電体膜を形成する段階と、
からなる方法。
【請求項２】
前記１つ又はそれ以上の原子層堆積サイクルが、約２５℃〜５００℃の温度範囲で実施されることを特徴とする請求項１に記載の方法。
【請求項３】
前記１つ又はそれ以上の原子層堆積サイクルが、約１００℃〜４００℃の温度範囲で実施されることを特徴とする請求項１に記載の方法。
【請求項４】
前記酸化段階が、前記原子層堆積サイクルと同じ温度で実施されることを特徴とする請求項１に記載の方法。
【請求項５】
前記酸化段階が、前記原子層堆積サイクルと同じプロセスチャンバ内で実施されることを特徴とする請求項１に記載の方法。
【請求項６】
前記１つ又はそれ以上の原子層堆積サイクルが更に、金属含有前駆体及びシリコン含有前駆体を共に前記プロセスチャンバに送り、前記基板の表面上に金属及びシリコン原子の１つ又は複数の層を形成する段階を含む請求項１に記載の方法。
【請求項７】
前記金属含有前駆体が次式：
Ｈｆ（ＮＲＲ’）4
（式中、Ｒ及びＲ’は、各単独で＝Ｃ１−Ｃ６線状炭素、分岐炭素、又は環状炭素、もしくは置換炭素基であり、Ｒ＝Ｒ’であるか又はＲ及びＲ’は異なる。）
からなることを特徴とする請求項１に記載の方法。
【請求項８】
前記金属含有前駆体が、テトラキス（エチルメチルアミノ）ハフニウムであることを特徴とする請求項１に記載の方法。
【請求項９】
前記窒素含有前駆体が、アンモニア、重水素化アンモニア、１５Ｎ−アンモニア、アミン又はアミド、ヒドラジン、アルキルヒドラジン、窒素ガス、一酸化窒素、亜酸化窒素、窒素ラジカル、Ｎ−オキシド、ＮＤ3、及びこれらの混合物からなることを特徴とする請求項１に記載の方法。
【請求項１０】
前記シリコン含有前駆体が次式：
Ｓｉ（ＮＲＲ’）4
（式中、Ｒ及びＲ’は、各単独で＝Ｃ１−Ｃ６線状炭素、分岐炭素、又は環状炭素、もしくは置換炭素基であり、Ｒ＝Ｒ’であるか又は異なる。）
からなることを特徴とする請求項１に記載の方法。
【請求項１１】
前記シリコン含有前駆体が、テトラキス（エチルメチルアミノ）シリコンであることを特徴とする請求項６に記載の方法。
【請求項１２】
前記プロセスチャンバが、複数の基板を処理するように適合されていることを特徴とする請求項１に記載の方法。
【請求項１３】
プロセスチャンバにおいて１つ又はそれ以上の基板上に高誘電率誘電体膜を形成する方法であって、
各サイクルが約５００℃以下の温度で実施され、
（ａ）前記プロセスチャンバに金属含有前駆体を送って前記基板の表面上に金属原子の１つ又はそれ以上の層を形成し、
（ｂ）過剰な金属含有前駆体を前記プロセスチャンバから除去し、
（ｃ）窒素含有前駆体を前記プロセスチャンバに送り、そこで窒素が前記金属原子の１つ又はそれ以上の層と相互作用して前記基板上に金属−窒素膜を形成し、
（ｄ）過剰な窒素含有前駆体を前記プロセスチャンバから除去し
（ｅ）酸素含有前駆体を前記プロセスチャンバに送り、そこで酸素が金属−窒素膜を酸化して、前記基板の表面上に高誘電率誘電体膜を形成し、
（ｆ）過剰の酸素含有反応物を前記プロセスチャンバから除去する、
ことを含む１つ又はそれ以上の原子層堆積サイクルを行う段階を含む方法。
【請求項１４】
前記１つ又はそれ以上の原子層堆積サイクルが、約２５℃〜５００℃の温度範囲で実施されることを特徴とする請求項１３に記載の方法。
【請求項１５】
前記１つ又はそれ以上の原子層堆積サイクルが、約１００℃〜４００℃の温度範囲で実施されることを特徴とする請求項１３に記載の方法。
【請求項１６】
酸素含有前駆体がオゾンからなることを特徴とする請求項１３に記載の方法。
【請求項１７】
１つ又はそれ以上の原子層堆積サイクルが更に、金属含有前駆体及びシリコン含有前駆体を共に前記プロセスチャンバに送り、前記基板の表面上に金属及びシリコン原子の１つ又はそれ以上の層を形成する段階を含むことを特徴とする請求項１３に記載の方法。
【請求項１８】
前記金属含有前駆体が次式：
Ｈｆ（ＮＲＲ’）4
（式中、Ｒ及びＲ’は、各単独で＝Ｃ１−Ｃ６線状炭素、分岐炭素、又は環状炭素、もしくは置換炭素基であり、Ｒ＝Ｒ’であるか又はＲ及びＲ’は異なる。）
からなることを特徴とする請求項１３に記載の方法。
【請求項１９】
前記金属含有前駆体が、テトラキス（エチルメチルアミノ）ハフニウムであることを特徴とする請求項１３に記載の方法。
【請求項２０】
前記窒素含有前駆体が、アンモニア、重水素化アンモニア、１５Ｎ−アンモニア、アミン又はアミド、ヒドラジン、アルキルヒドラジン、窒素ガス、一酸化窒素、亜酸化窒素、窒素ラジカル、Ｎ−オキシド、ＮＤ3、及びこれらの混合物からなることを特徴とする請求項１３に記載の方法。
【請求項２１】
前記シリコン含有前駆体が次式：
Ｓｉ（ＮＲＲ’）4
（式中、Ｒ及びＲ’は、各単独で＝Ｃ１−Ｃ６線状炭素、分岐炭素、又は環状炭素、もしくは置換炭素基であり、Ｒ＝Ｒ’であるか又は異なる。）
からなることを特徴とする請求項１７に記載の方法。
【請求項２２】
前記シリコン含有前駆体が、テトラキス（エチルメチルアミノ）シリコンであることを特徴とする請求項１７に記載の方法。
【請求項２３】
前記プロセスチャンバが、複数の基板を処理するように適合されていることを特徴とする請求項１３に記載の方法。
【請求項２４】
原子層堆積サイクルを繰り返してナノ積層高誘電率誘電体膜を形成することを特徴とする請求項１３に記載の方法。
【請求項２５】
プロセスチャンバにおいて１つ又はそれ以上の基板上に高誘電率誘電体膜を形成する方法であって、
各サイクルが約５００℃以下の温度で実施され、
（ａ）前記プロセスチャンバに金属含有前駆体ガス及びシリコン含有前駆体ガスを共に同時注入して、前記基板の表面上に金属及びシリコン原子の１つ又はそれ以上の層を形成し、
（ｂ）過剰な金属含有前駆体を前記プロセスチャンバから除去し、
（ｃ）窒素含有前駆体をプロセスチャンバに送り、そこで窒素が金属原子の１つ又はそれ以上の層と相互作用して前記基板上に金属−窒素膜を形成し、
（ｄ）過剰な窒素含有前駆体をプロセスチャンバから除去する、
ことを含む１つ又はそれ以上の原子層堆積サイクルを行う段階と、
前記金属−窒素膜を酸化して前記基板の表面上に高誘電率誘電体膜を形成する段階と、
を含む方法。
【請求項２６】
プロセスチャンバにおいて１つ又はそれ以上の基板上に高誘電率誘電体膜を形成する方法であって、
各サイクルが約５００℃以下の温度で実施され、
（ａ）前記プロセスチャンバに金属含有前駆体ガス及びシリコン含有前駆体ガスを共に同時注入して、前記基板の表面上に金属及びシリコン原子の１つ又はそれ以上の層を形成し、
（ｂ）過剰な金属含有前駆体を前記プロセスチャンバから除去し、
（ｃ）窒素含有前駆体を前記プロセスチャンバに送り、そこで窒素が前記金属原子の１つ又はそれ以上の層と相互作用して前記基板上に金属−窒素膜を形成し、
（ｄ）過剰な金属含有前駆体を前記プロセスチャンバから除去し、
（ｅ）金属−窒素膜を前記プロセスチャンバに送り、そこで酸素が前記金属含有前駆体を酸化して前記基板の表面上に高誘電率誘電体膜を形成し、
（ｆ）過剰の酸素含有前駆体を前記プロセスチャンバから除去する、
ことを含む１つ又はそれ以上の原子層堆積サイクルを行う段階を含む方法。
【請求項２７】
ゲート誘電体材料を形成するために半導体ウェーハ上に多層材料を堆積する方法であって、
第１の組成物を有する第１の層が基板上に第１のセットの条件下で堆積され、
続いて、第２の組成物を有する第２の層が第２のセットの条件下で堆積され、
続いて、第３の組成物を有する第３の層が第３のセットの条件下で堆積され、
続いて、前記第３の層が反応ガスと反応して前記第３の層の組成を変更して第４の組成を備えた材料を形成することを特徴とする方法。
【請求項２８】
前記第１の層は金属−シリコン−酸素化合物であり、シリコンの濃度が金属の濃度よりも高いことを特徴とする請求項２７に記載の方法。
【請求項２９】
前記第２の層が金属−酸素化合物であることを特徴とする請求項２７に記載の方法。
【請求項３０】
前記第２の層は、金属−シリコン−酸素化合物であり、シリコンの濃度が金属の濃度よりも低いことを特徴とする請求項２７に記載の方法。
【請求項３１】
前記第３の層が金属−窒素化合物であることを特徴とする請求項２７に記載の方法。
【請求項３２】
前記第３の層が、金属−シリコン−窒素化合物であることを特徴とする請求項２７に記載の方法。
【請求項３３】
前記第３の層が、酸素種と反応して前記第４の組成物として金属−酸素−窒素化合物を形成することを特徴とする請求項３１に記載の方法。
【請求項３４】
前記第３の層が、酸素種と反応して前記第４の組成物として金属−シリコン−酸素−窒素化合物を形成することを特徴とする請求項３２に記載の方法。
【請求項３５】
前記第１の層が金属−シリコン−酸素化合物であり、シリコンの濃度が金属の濃度よりも高く、前記第２の層が金属−酸素化合物であり、シリコンの濃度が金属の濃度よりも低く、前記第３の層が金属−窒素化合物であり、該第３の層が酸素種と反応して第４の金属−窒素−酸素化合物を形成することを特徴とする請求項２７に記載の方法。
【請求項３６】
前記第１の層が金属−シリコン−酸素化合物であり、シリコンの濃度が金属の濃度よりも高く、前記第２の層が金属−酸素化合物であり、シリコンの濃度が金属の濃度よりも低く、前記第３の層が金属−シリコン−窒素化合物であり、前記第３の層が酸素種と反応して第４の金属−シリコン−窒素酸素化合物を形成することを特徴とする請求項２７に記載の方法。
【請求項３７】
前記第１の層が金属−シリコン−酸素化合物であり、シリコンの濃度が金属の濃度よりも高く、前記第２の層が金属−シリコン−酸素化合物であり、シリコンの濃度が金属の濃度よりも低く、前記第３の層が金属−窒素化合物であり、前記第３の層が酸素種と反応して第４の金属−窒素−酸素化合物を形成することを特徴とする請求項２７に記載の方法。
【請求項３８】
前記第１の層が金属−シリコン−酸素化合物であり、シリコンの濃度が金属の濃度よりも高く、前記第２の層が金属−シリコン−酸素化合物であり、シリコンの濃度が金属の濃度よりも低く、前記第３の層が金属−シリコン−窒素化合物であり、前記第３の層が酸素種と反応して第４の金属−シリコン−窒素酸素化合物を形成することを特徴とする請求項２７に記載の方法。
【請求項３９】
前記金属は、Ｔｉ、Ｚｒ、Ｈｆ、Ｔａ、Ｗ、Ｍｏ、Ｎｉ、Ｃｒ、Ｙ、Ｌａ、Ｃ、Ｎｂ、Ｚｎ、Ａｌ、Ｓｎ、Ｃｅ、Ｐｒ、Ｓｍ、Ｅｕ、Ｔｂ、Ｄｙ、Ｈｏ、Ｅｒ、Ｔｍ、Ｙｂ、又はＬｕのいずれか１つ又はこれらの組合せを含むことを特徴とする請求項２７に記載の方法。
【請求項４０】
前記金属が、Ｈｆを含むことを特徴とする請求項２７に記載の方法。
【請求項４１】
前記シリコンは、アミノシラン、シリコンアルコキシド、シリコンジアルキルアミド、シラン、シリコンクロリド、又はテトラメチルジシロキサン（ＴＭＤＳＯ）、ジシラン、アミノジシラン、或いはクロロジシランのいずれか１つ又はこれらの組合せに由来することを特徴とする請求項２７に記載の方法。
【請求項４２】
前記シリコンは、テトラキス（エチルメチルアミノ）シリコン（ＴＥＭＡ−Ｓｉ）に由来することを特徴とする請求項２７に記載の方法。
【請求項４３】
前記ハフニウムは、テトラキス（エチルメチルアミノ）ハフニウム（ＴＥＭＡ−Ｈｆ）に由来することを特徴とする請求項２７に記載の方法。
【請求項４４】
ゲート誘電体を形成する方法であって、
金属−シリコン−酸素化合物からなり、シリコンリッチ濃度を有する第１の層を基板上に形成する段階と、
金属−シリコン−酸素又は金属−酸素化合物からなり金属リッチ濃度を有する第２の層を前記第１の層の上に形成する段階と、
金属−窒素又は金属−シリコン−窒素化合物からなる第３の層を第２の層の上に形成する段階と、
前記第３の層の表面を酸素含有種で処理して前記第３の層に酸素を取り込む段階と、
を含む方法。
【請求項４５】
プロセスチャンバにおいて１つ又はそれ以上の基板上に高誘電率誘電体膜を形成する方法であって、
各サイクルが約５００℃以下の温度で実施され、
（ａ）前記プロセスチャンバに金属含有前駆体を送って前記基板の表面上に金属原子の１つ又はそれ以上の層を形成し、
（ｂ）過剰な金属含有前駆体を前記プロセスチャンバから除去し、
（ｃ）窒素含有前駆体を前記プロセスチャンバに送り、そこで窒素が前記金属原子の１つ又はそれ以上の層と相互作用して前記基板上に金属−窒素膜を形成し、
（ｄ）過剰な窒素含有前駆体を前記プロセスチャンバから除去し
（ｅ）前記プロセスチャンバに金属含有前駆体を送って、前記基板の表面上に金属原子の１つ又は複数の層を形成し、
（ｆ）酸素含有前駆体を前記プロセスチャンバに送り、そこで酸素が金属−窒素膜を酸化して、前記基板の表面上に高誘電率誘電体膜を形成し、
（ｇ）過剰の酸素含有反応物を前記プロセスチャンバから除去する、
ことを含む１つ又はそれ以上の原子層堆積サイクルを行う段階を含む方法。
【発明の詳細な説明】
【技術分野】
【０００１】
（関連出願）
本発明は、引用により全体が本明細書に組み込まれる、２００３年１１月１７日に出願された名称が「ＡＬＤ  ｏｆ  ＨｉＳｉＯＮ  ｗｉｔｈ  Ｃｏｎｔｒｏｌｌｅｄ  Ｔｈｉｃｋｎｅｓｓ  ａｎｄ  Ｃｏｍｐｏｓｉｔｉｏｎａｌ  Ｇｒａｄｉｅｎｔ」の米国特許仮出願シリアル番号第６０／５２０，９６４号に対する恩恵及び優先権を主張する。本発明は、２００４年４月２１日に出願された米国特許出願シリアル番号第１０／８２９，７８１号の一部継続出願である、２００４年６月１５日に出願された係属中の米国特許出願シリアル番号第１０／８６９，７７０号の関連出願であり、これら両開示は、引用により全体が本明細書に組み込まれる。
【０００２】
本発明は、総括的には半導体基板及びウェーハで使用する高誘電率（ｈｉｇｈ−ｋ）を有する誘電体膜の形成に関する。より具体的には、本発明は、低温でのｈｉｇｈ−ｋ誘電体膜への窒素の取り込みに関する。
【背景技術】
【０００３】
半導体デバイスの進歩は、このようなデバイスの限界寸法を継続的に小さくすることを必要とする。これらの限界寸法は、線幅、及び構造体の間隔、並びにゲート誘電体層などのクリティカル層の厚さを含む。従来、二酸化ケイ素（ＳｉＯ2）は、一般的なゲート誘電体層として用いられてきた。これは、低リーク電流、良好な均一性、高移動度（一定のトランジスタ速度）及び熱的に安定しているといった望ましい特性を有する。ゲート誘電体層の厚さの要件は、１０Åを下回る等価酸化膜厚（ＥＯＴ）に近づいている。この厚さでは、電子は、デバイスが「オフ」状態にあるときに極度に高いリーク電流をもたらす、ＳｉＯ2ゲート誘電体層を突き抜ける「トンネル」を生じる可能性がある。この問題を克服するために、ＳｉＯ2（誘電率ｋ＝３．９）よりも高い電気的誘電率を有する代替の誘電体材料が研究されている。これらの材料は、文字通り「ｈｉｇｈ−ｋ（高誘電率）」材料（通常は誘電率ｋ＞１０を有するものとして定義される）として知られている。これらの材料を使用することで、ゲート誘電体層の物理的厚さを２０Åよりも厚くしながら、依然としてゲート誘電体層について当該業界の電気的要件を満たすことが可能となる。
【０００４】
ＳｉＯ2をゲート誘電体層と置き換えるために研究されているｈｉｇｈ−ｋ材料は、一般に金属−酸素又は金属−シリコン−酸素の化合物である。ゲート誘電体層としての純金属−酸素化合物の使用は、低移動度（低トランジスタ速度）、下層のシリコン基板との反応性、及びホウ素に対する低拡散ブロック特性を含む幾つかの課題を抱える。金属−シリコン−酸素化合物は、下層のシリコン基板とはあまり反応せず、より良好なホウ素拡散ブロック特性を有するが、低ｋ値であり、従ってより厚い膜の堆積を必要とする。望ましい特性及びトランジスタ性能仕様を維持しながらＳｉＯ2ゲート誘電体層のリーク問題を解決するゲート誘電体層の堆積方法を開発することは、望ましい発明となることは明らかである。
【０００５】
当業界が直面している別の問題は、処理中のドーパントの拡散及び誘電体膜の劣化である。この課題に対処するため、窒素を誘電体中に取り込み、酸窒化物を生じさせるようにすることが多い。シリコン酸窒化物のような酸窒化物は、ゲート電極からホウ素のドリフトを抑制し、誘電体内の欠陥の発生を低減するが、熱的に成長した酸窒化物は二酸化ケイ素よりも僅かに高い誘電率しか有さない。更に、シリコン及び二酸化ケイ素の間に形成する規制性界面ネットワークと異なり、シリコン基板と窒化誘電体との間の界面は、電荷捕捉及びヒステリシスを生じ、その両方がしきい値電圧のシフト及び低い電子移動度を引き起こす。従って、ホウ素拡散を抑止するためにシリコン基板すなわち誘電体界面の近く又はこれを覆って選択的に窒素を堆積するシステム及び方法を提供するのが望ましいものとなる。また、誘電体の等価酸化膜厚（ＥＯＴ）並びにシリコンと窒化誘電体との間の界面の品質に負担をかけることなく、例えばより高い捕捉密度につながるホウ素拡散を抑止するシステム及び方法を提供することが望ましいものとなる。
【０００６】
酸窒化物を生成する２つの一般的な方法は、熱酸窒化法及び遠隔プラズマ窒化法であるが、両技術に関連する幾つかの欠点がある。熱酸窒化法では、窒化を促進するのに高温（７００℃よりも高い）が必要とされる。従って、製造における有効原価が高く実効時間が長くなる。更に、高温によって誘電体が結晶化され、電流リークを誘起する恐れのある粒界を生成する可能性がある。遠隔プラズマ窒化法では、ウェーハ全体にわたり窒化層の均一性を制御するのが困難である。プラズマ処理は、一般にＮ2に対して原子状窒素の再結合を受ける。更に、高エネルギー原子の使用により、誘電体膜に損傷を与えて、構造上の亀裂、欠陥、及び他の不完全性を生じる恐れがある。更に、高エネルギー窒素原子と膜との間の反応から発生した熱により、誘電体層に結晶化を引き起こし、界面不整合及び構造上の欠陥並びに不一致をもたらす可能性がある。従って、更に開発することが必要である。
【０００７】
【特許文献１】米国特許仮出願シリアル番号第６０／５２０，９６４号
【特許文献２】米国特許出願シリアル番号第１０／８２９，７８１号
【特許文献３】米国特許出願シリアル番号第１０／８６９，７７０号
【特許文献４】ＰＣＴ特許出願シリアル番号第ＰＣＴ／ＵＳ０３／２１５７５号公報
【発明の開示】
【０００８】
本発明は、低温プロセスを用いてｈｉｇｈ−ｋ誘電体膜内に窒素の取り込み（例えば窒化物形成）を促進する。更に、本発明は、原位置方法を提供し、すなわちｈｉｇｈ−ｋ誘電体膜の形成及び膜の窒化物形成が、従来の後処理技術とは対照的に膜の堆積中に同じプロセスチャンバ内で実施される。
【０００９】
本発明の１つの態様では、本発明は、プロセスチャンバ内に窒化反応物質を含む前駆体を用いて、約５００℃以下の温度、典型的には約２５℃〜５００℃の範囲内、及び更に一般的には約１００℃〜４００℃の温度範囲などの比較的低温で原子層堆積（ＡＬＤ）を実施することによりｈｉｇｈ−ｋ誘電体膜内に窒素を取り込む方法を提供する。適切な窒化剤は、アンモニア、重水素化アンモニア、１５Ｎ−アンモニア、アミン又はアミド、ヒドラジン、アルキルヒドラジン、窒素ガス、一酸化窒素、亜酸化窒素、窒素ラジカル、Ｎ−オキシド、ＮＤ3、及びこれらの混合物を含む。１つの実施形態において、金属窒化膜は、酸素がこの金属窒化膜を酸化して基板の表面上にｈｉｇｈ−ｋ誘電体膜を形成する酸素含有源内で堆積後のアニールによって酸化される。
【００１０】
別の実施形態において、本発明は、プロセスチャンバにおいて１つ又はそれ以上の基板上にｈｉｇｈ−ｋ誘電体膜を形成する方法であって、各サイクルが約５００℃以下の温度で実施され、（ａ）プロセスチャンバに金属含有前駆体を送って基板の表面上に金属原子の１つ又は複数の層を形成し、（ｂ）過剰な金属含有前駆体をプロセスチャンバから除去し、（ｃ）窒素含有前駆体をプロセスチャンバに送り、そこで窒素が金属原子の層と相互作用して基板上に金属−窒素膜を形成し、（ｄ）過剰な窒素含有前駆体を前記プロセスチャンバから除去することを含む１つ又はそれ以上の原子層堆積サイクルを行う段階を含む方法が提供される。次いで、金属−窒素膜を酸化して、基板の表面上にｈｉｇｈ−ｋ誘電体膜を形成する。
【００１１】
本発明の別の実施形態において、２つの異なる前駆体は、原子層堆積サイクル中に「同時注入」、すなわち共に送られる。例えば、金属含有前駆体及びシリコン含有前駆体は共にプロセスチャンバに送られて基板の表面上に金属及びシリコン原子の１つ又は複数の層を形成する。
【００１２】
別の態様では、本発明は、半導体デバイス内にゲート誘電体として用いるための多層膜の堆積方法を提供する。本方法は、望ましい高移動度の特性及び安定界面が維持されるようにシリコンの濃度が金属の濃度よりも大きい場合に、シリコン基板上に直接堆積される金属−シリコン−酸素層を提供する。本方法は、低リーク電流のような層の望ましい誘電体特性を促進するために、最高レベルの「ｋ−値」を有する誘電体層が形成されるように、シリコン濃度が金属の濃度よりも小さい金属−酸素材料又は金属−シリコン−酸素材料からなる第１の層と共に原位置に堆積された第２の層を提供する。
【００１３】
本方法は更に、第１の２つの層と共に原位置に堆積される第３の層を提供し、該第３の層が、金属−酸素材料又は金属−シリコン−酸素材料からなり、次いで該材料が窒素前駆体と反応して窒素を該第３の層内に取り込む。これは、多層誘電体スタックを通るホウ素の拡散を最小限にする材料の特性を促進するのに役立ち、また結晶化温度を上昇させ、誘電体層の粒界を通って誘起される漏電を抑制する。更に、窒化金属窒化物又は金属シリコン窒化物第３の層は、酸素源と反応して金属酸窒化物又は金属シリコン酸窒化物を形成することができる。この実施形態において、金属酸窒化物（Ｍ−Ｏ−Ｎ）又は金属シリコン酸窒化物（Ｍ−Ｓｉ−Ｏ−Ｎ）は、多層誘電体スタックを通るホウ素の拡散を最小限にする材料の特性を促進するのに役立ち、また結晶化温度を上昇させ、誘電体層の粒界を通って誘起される漏電を抑制する。酸素源との金属窒化物又は金属シリコン酸窒化物の反応は、熱プラズマ、直接プラズマ、遠隔プラズマ、下流プラズマ、又は紫外フォトンのいずれか１つ或いはこれらの組合せを含む様々なエネルギー手段を用いて促進することができる。多層材料全体を同じプロセスチャンバ内の原位置で順次堆積することができる。
【発明を実施するための最良の形態】
【００１４】
本発明は、本発明の以下の詳細な説明を読み、添付図面を参照することによって更に詳細に説明される。
本発明の方法は、低温プロセスを用いてｈｉｇｈ−ｋ誘電体膜内への窒素の取り込み（例えば窒化物形成）を促進する。更に、本発明は、原位置処理を可能にし、すなわち、後工程段階で膜の窒化物形成を行う従来の技術とは対照的に、ｈｉｇｈ−ｋ誘電体膜の形成と膜の窒化物形成は、膜の堆積中に同じプロセスチャンバで実施される。
【００１５】
本発明の１つの態様では、原子層堆積（ＡＬＤ）による窒化金属酸化物膜を形成するための方法が提供され、ここでは堆積中に窒素が膜に取り込まれる。一般に本発明の例示的な実施形態は、プロセスチャンバ内に窒化反応物質を含む前駆体又は反応物質を提供する段階と、比較的低温で、例えば約５００℃以下の温度、典型的には約２５℃〜５００℃の範囲内、及び更に通常は約１００℃〜４００℃の温度範囲で原子層堆積（ＡＬＤ）を実施する段階とによってｈｉｇｈ−ｋ誘電体膜に窒素を取り込む方法を提供する。
【００１６】
図１を参照すると、基板上に窒素含有ｈｉｇｈ−ｋ誘電体膜を形成するためには、段階１００で１つ又はそれ以上の半導体基板を収納するプロセスチャンバに金属含有前駆体ガスをパルスとして送る。金属含有前駆体は、既知の原子層堆積原理に従って１つ又はそれ以上の基板の表面上に化学吸着され、基板の表面上に金属原子の１つ又はそれ以上の層を形成する。ＡＬＤプロセスを実施するように構成されたどのようなプロセスチャンバを用いてもよく、このプロセスチャンバは、複数のウェーハを処理するように適合された単一ウェーハチャンバ又はバッチチャンバとして構成することができる。本発明の方法は、どのような特定のタイプのプロセスチャンバにも限定されない。好適なバッチプロセスチャンバの１つの実施例は、公開されたＰＣＴ特許出願シリアル番号第ＰＣＴ／ＵＳ０３／２１５７５号に記載されており、該特許は引用により全体が本明細書に組み込まれる。
【００１７】
プロセスチャンバは、段階１０２でパージされ、過剰な前駆体を除去する。次いで段階１０４で、窒素含有前駆体ガスが、パルスとしてプロセスチャンバに送られる。窒素は、基板の表面上で化学吸着されて金属原子の層と反応して、基板の表面上に金属−窒素膜又は層を形成する。次いで、プロセスチャンバは、段階１０６でパージされ、あらゆる残りの窒素含有前駆体を除去する。プロセスチャンバのパージは、純粋排出によって、又は不活性ガスをプロセスチャンバに貫流させることによって、或いはその両方を組合せて実施することができる。
【００１８】
１つの好ましい実施形態において、金属含有前駆体は、以下の式からなる。
Ｈｆ（ＮＲＲ’）4
式中、Ｒ及びＲ’は、各単独で＝Ｃ１−Ｃ６の線状炭素、分岐炭素、又は環状炭素、もしくは置換炭素基であり、Ｒ及びＲ’は等しいか又はＲ及びＲ’は異なるものとすることができ、アンモニア（ＮＨ3）は窒素含有前駆体として用いられ、本方法は、約１００℃〜４００℃の温度範囲で実施されて、ハフニウム窒化（ＨｆＮ）膜を形成する。好ましくは、ハフニウム含有源は、テトラキス（エチルメチルアミノ）ハフニウム（ＴＥＭＡ−Ｈｆ）からなる。
【００１９】
適切な窒化物前駆体には、アンモニア、重水素化アンモニア、１５Ｎ−アンモニア、アミン又はアミド、ヒドラジン、アルキルヒドラジン、窒素ガス、一酸化窒素、亜酸化窒素、窒素ラジカル、Ｎ−オキシド、ＮＤ3、及びこれらの混合物が含まれる。
【００２０】
必要に応じて、金属窒化膜は、段階１０８で膜を酸化することによって酸窒化物又はシリケート膜を形成するよう更に処理することができる。金属窒化膜の酸化は、オゾン、酸素、一重項（ｓｉｇｎｌｅｔ）酸素、三重項酸素、水、過酸化水素、空気、亜酸化窒素、一酸化窒素、Ｈ2Ｏ2、及びこれらの混合物などの酸化源で実施することができる。金属窒化膜がハフニウム窒化物からなる好ましい実施形態において、膜は約４００℃よりも低い温度でオゾンに暴露することによって酸化されハフニウム酸窒化物（ＨｆＯＮ）を形成する。この例示的な実施形態は、以下のシーケンスに要約することができ、ここで「ｐ／ｐ」は、別個のパルス化及びパージ段階を意味する。当業界で使用される用語「パルス化」とは、前駆体をプロセスチャンバに送ることを意味する。
Ｈｆ（ＮＲ2）4ｐ／ｐ＋ＮＨ3ｐ／ｐ  →  ＨｆＮ  →  ＨｆＯＮ  式（１）
２００℃〜４００℃  酸化Ｏ3
【００２１】
或いは、金属酸窒化膜は、酸素含有前駆体をパルスとして送ることによってＡＬＤサイクル中に酸素の原位置酸化で形成することができる。すなわち以下の式（２）は、ＨｆＯＮを形成するための１つのＡＬＤサイクルを示す。好ましい実施形態において、酸素含有前駆体はオゾンからなる。この例示的な実施形態は、以下のシーケンスに要約することができる。
Ｈｆ（ＮＲ2）4ｐ／ｐ＋ＮＨ3ｐ／ｐ  ＋  Ｏ3ｐ／ｐ  →  ＨｆＯＮ  式（２）
２００℃〜４００℃
【００２２】
特に有利なことには、本発明の２つの実施形態は、約７００℃〜８００℃及びこれよりも高い温度で実施されるアンモニアの堆積後のアニールのような従来の窒化技術よりもはるかに低い温度でｈｉｇｈ−ｋ誘電体膜への窒素の取り込みを可能にする。更に、アンモニアの堆積後のアニールは通常、最高５分又はそれ以上のかなり長いプロセス時間を必要とする。対照的に、本発明の方法による誘電体膜への窒素の取り込みは、その時間の半分未満で実施することができる。
【００２３】
本発明の別の態様では、窒化金属−シリコン及び金属−シリコン−酸素膜が形成される。図２を参照すると、本発明による方法の１つの実施形態が示されている。金属及びシリコン含有前駆体ガスは、段階２００で１つ又はそれ以上の半導体基板を収容するプロセスチャンバにパルスとして送られる。好ましくは、金属及びシリコン前駆体は、別々にパルス化されるのではなく、単一のパルス化段階でプロセスチャンバに共に送られ、すなわち「同時注入」される。１つのパルス化段階において２つの異なる前駆体をパルス化して送るこの方法は、２００４年４月２１日に出願された米国特許出願シリアル番号第１０／８２９，７８１号の一部継続出願である、２００４年６月１５日に出願された係属中の米国特許出願シリアル番号第１０／８６９，７７０号に詳細に記載されており、これらは、引用によりその両方の開示事項全体が本明細書に組み込まれる。
【００２４】
金属及びシリコン含有前駆体は、既知の原子層堆積原理による１つ又はそれ以上の基板の表面上に化学吸着され、金属及びシリコン単層を形成する。プロセスチャンバは、段階２００でパージされて、過剰な前駆体が除去される。次いで、段階２０４で、窒素含有前駆体ガスがパルスとしてプロセスチャンバに送られる。窒素は、基板の表面上に化学吸着され、基板上に１つ又はそれ以上の金属−シリコン−窒素膜又は層を形成する。次に段階２０６で、プロセスチャンバがパージされ、あらゆる残りの窒素含有前駆体が除去される。
【００２５】
１つの好ましい実施形態において、金属含有前駆体は、以下の式からなる。
Ｈｆ（ＮＲＲ’）4
式中、Ｒ及びＲ’は、各単独で＝Ｃ１−Ｃ６線状炭素、分岐炭素、又は環状炭素、もしくは置換炭素基であり、Ｒ及びＲ’は等しいか又はＲ及びＲ’は異なるものとすることができ、
シリコン含有前駆体は、以下の式：
Ｓｉ（ＮＲＲ’）4
からなり、式中、Ｒ及びＲ’は、各単独で＝Ｃ１−Ｃ６線状炭素、分岐炭素、又は環状炭素、もしくは置換炭素基であり、Ｒ及びＲ’は等しいか又はＲ及びＲ’は異なるものとすることができ、
アンモニア（ＮＨ3）は、窒素含有前駆体として用いられ、本方法は、約１００℃〜４００℃の温度範囲で実施されて、ハフニウムシリコン窒化（ＨｆＳｉＮ）膜を形成する。好ましくは、ジアルキルアミドリガンドは、Ｈｆ及びＳｉ錯体間で同じである。１つの好ましい実施形態において、ハフニウム含有前駆体は、テトラキス（エチルメチルアミノ）ハフニウム（ＴＥＭＡ−Ｈｆ）からなり、シリコン含有前駆体は、テトラキス（エチルメチルアミノ）シリコン（ＴＥＭＡ−Ｓｉ）からなる。
【００２６】
適切な窒化物前駆体には、アンモニア、重水素化アンモニア、１５Ｎ−アンモニア、アミン又はアミド、ヒドラジン、アルキルヒドラジン、窒素ガス、一酸化窒素、亜酸化窒素、窒素ラジカル、Ｎ−オキシド、ＮＤ３、及びこれらの混合物が含まれる。
【００２７】
シリコン及びハフニウム前駆体は通常は液体状態であり、蒸発されて処理用のガスを形成する。好ましくは、前駆体は、２００４年６月１５日に出願された米国特許出願シリアル番号第１０／８６９，７７０号に記載されているように、１つ又はそれ以上のバブラーシステムを用いて蒸発され、該特許は引用により本明細書に組み込まれる。
【００２８】
金属シリコン窒化膜をは、段階２０８におけるように、膜を酸化することによって酸窒化物膜を形成するよう更に処理することができる。金属シリコン窒化膜の酸化は、オゾン、酸素、一重項（ｓｉｇｎｌｅｔ）酸素、三重項酸素、水、過酸化水素、空気、亜酸化窒素、一酸化窒素、Ｈ2Ｏ2、及びこれらの混合物などの適切な酸化源で実施することができる。好ましい実施形態において、膜は約４００℃よりも低い温度でオゾンに暴露することによって酸化され、ハフニウムシリコン酸窒化物（ＨｆＳｉＯＮ）を形成する。本方法のこの例示的な実施形態は、以下のシーケンスに要約することができ、ここで「ｐ／ｐ」は、別個のパルス化及びパージ段階を意味する。
［Ｈｆ（ＮＲ’2）4＋Ｓｉ（ＮＲ’2）4］ｐ／ｐ＋ＮＨ3ｐ／ｐ  →  ＨｆＳｉＮ  →  ＨｆＳｉＯＮ  式（３）
２００℃〜４００℃  酸化Ｏ3
【００２９】
或いは、金属シリコン酸窒化膜は、膜の堆積後の酸化によるのではなく、酸素含有前駆体をパルスとして送ることによってＡＬＤプロセス中に原位置酸化で形成することができる。好ましい実施形態において、酸素含有前駆体はオゾンからなる。この例示的な実施形態は、以下のシーケンスに要約することができる。
［Ｈｆ（ＮＲ’’2）4＋Ｓｉ（ＮＲ’’2）4］ｐ／ｐ＋ＮＨ3ｐ／ｐ＋Ｏ3ｐ／ｐ→  ＨｆＳｉＯＮ  式（４）
２００℃〜４００℃
【００３０】
本発明の別の態様では、ナノ積層膜を形成する方法が提供される。本明細書で用いられるナノ積層という用語は、ＨｆＮ／ＨｆＯ2又はＨｆＳｉＮ／ＨｆＳｉＯ、及び同様のものの交互する層などの膜の多層スタックを有するデバイスを意味する。一般に、個別の層は上述のように形成される。本発明の例示的な実施形態において、ナノ積層膜は、以下のサイクルに従って形成される。
｛（Ｈｆ（ＮＲ2）4ｐ／ｐ又は＋［Ｈｆ（ＮＲ2）4＋Ｓｉ（ＮＲ2）4］ｐ／ｐ）＋ＮＨ3ｐ／ｐ｝ｘ回繰り返し
＋
｛（Ｈｆ（ＮＲ2）4ｐ／ｐ又は＋［Ｈｆ（ＮＲ2）4＋Ｓｉ（ＮＲ2）4］ｐ／ｐ）＋Ｏ3ｐ／ｐ｝ｙ回繰り返し；
望ましい膜厚が達成されるまでサイクルを繰り返す。                  式（５）
【００３１】
本発明の別の態様では、半導体デバイスのゲート誘電体層として用いるために、窒素が多層材料内に取り込まれる該材料の堆積方法が提供される。本発明の第１の段階は、半導体基板上に第１のセットのプロセス条件を用いて第１の組成物を有する第１の層を堆積することである。
【００３２】
第１の層の組成物は、半導体表面に対して高移動度及び安定した界面といった望ましい特性を促進するように選択される。図３を参照すると、第１の層３０１は、半導体基板３００上に形成される。第１の層に用いることができる材料の部類の実施例は金属シリケートを含む。これらの材料は、金属−シリコン−酸素組成物を有する。金属は、Ｔｉ、Ｚｒ、Ｈｆ、Ｔａ、Ｗ、Ｍｏ、Ｎｉ、Ｃｒ、Ｙ、Ｌａ、Ｃ、Ｎｂ、Ｚｎ、Ａｌ、Ｓｎ、Ｃｅ、Ｐｒ、Ｓｍ、Ｅｕ、Ｔｂ、Ｄｙ、Ｈｏ、Ｅｒ、Ｔｍ、Ｙｂ、Ｌｕ又は同様のもののいずれか１つ又はこれらの組合せを含むことができる。好ましい金属はＨｆである。第１の層の組成物は、シリコン濃度が金属濃度よりも高いことを意味するシリコンリッチである。これは、金属酸化物の濃度が付加された状態で金属−シリコン−酸素材料をむしろＳｉＯ2のように作用させるのに影響がある。従って、第１の層の材料及び誘電体特性は、ゲート誘電体層として使用されるよく知られたＳｉＯ2に似たものとなる。その結果、半導体表面に関する高移動度（高速のトランジスタ速度）及び安定界面の望ましい特性が維持されることになる。Ｓｉリッチシリケートは一般に低誘電率を有するので、第１の層は可能な限り薄くすべきである。
【００３３】
好ましくは第１の層３０１は、ハフニウムシリケート（ＨｆｘＳｉｙＯｚ）（式中ｘ＜ｙ）からなる。この膜は、原子層堆積（ＡＬＤ）、化学蒸着（ＣＶＤ）、金属−誘起化学蒸着（ＭＯＣＶＤ）、物理蒸着（ＰＶＤ）、ジェット蒸着、エアロゾル熱分解、ゾルゲルコーティング、スピンオン金属−有機分解法、又は同様のものなどの何らかの手段によって堆積することができる。好ましい堆積方法はＡＬＤである。
【００３４】
ハフニウム前駆体は、ハフニウムジアルキルアミド、ハフニウムアルコキシド、ハフニウムジケトネート、ハフニウムクロリド（ＨｆＣｌ4）、及び同様のもの、最も好ましいテトラキス（エチルメチルアミノ）ハフニウム（ＴＥＭＡ−Ｈｆ）のいずれか１つ又はこれらの組合せを含むことができる。シリコン前駆体は、アミノシラン、シリコンアルコキシド、シリコンジアルキルアミド、シラン、シリコンクロリド、テトラメチルジシロキサン（ＴＭＤＳＯ）及び同様のもの、最も好ましいテトラキス（エチルメチルアミノ）シリコン（ＴＥＭＡ−Ｓｉ）のいずれか１つ又はこれらの組合せを含むことができる。Ｈｅ、Ａｒ、Ｎ2又はこれらの混合物などの不活性ガスは、前駆体のキャリアガス及び希釈剤として用いることができる。酸素源は、オゾン（Ｏ3）、酸素（Ｏ2）、原子状酸素、水、一酸化窒素（ＮＯ）、亜酸化窒素（Ｎ2Ｏ）、過酸化水素（Ｈ2Ｏ2）、アルコール、及び同様のもののいずれか１つ又はこれらの組合せを含むことができ、最も好ましいのはオゾン（Ｏ3）である。例示的な実施形態において、Ｈｆ（１−ｘ）ＳｉｘＯ2（式中ｘ＝０〜５）の組成を有する第１の層３０１は、ＴＥＭＡ−Ｈｆ、ＴＥＭＡ−Ｓｉ、及びＯ3からＡＬＤによって、１００℃〜５００℃の温度範囲、０．０１〜１０Ｔｏｒｒの圧力範囲、更にＴＥＭＡ−Ｈｆの流量１〜５，０００ｓｃｃｍ、ＴＥＭＡ−Ｓｉの流量１〜５，０００ｓｃｃｍ、及びＯ3の流量１〜１０，０００ｓｃｃｍで堆積される。結果として得られる膜は、誘電率が４〜１０で、ＣＭＯＳデバイスの純粋ＳｉＯ2に比べて＞７０％の移動度を有する。
【００３５】
多層ゲートデバイスを形成するために、第２の組成物を有する第２の層３０２が、第２のセットのプロセス条件を用いて第１の層３０１の上に形成される。第２の層の組成物は、望ましい高誘電率を促進するように選択される。第２の層に用いることができる部類の材料の実施例は、金属酸化物又は金属シリケートを含む。これらの金属は、金属−酸素又は金属−シリコン−酸素組成物を有する。金属は、Ｔｉ、Ｚｒ、Ｈｆ、Ｔａ、Ｗ、Ｍｏ、Ｎｉ、Ｃｒ、Ｙ、Ｌａ、Ｃ、Ｎｂ、Ｚｎ、Ａｌ、Ｓｎ、Ｃｅ、Ｐｒ、Ｓｍ、Ｅｕ、Ｔｂ、Ｄｙ、Ｈｏ、Ｅｒ、Ｔｍ、Ｙｂ、Ｌｕ又は同様のもののいずれか１つ又はこれらの組合せを含むことができる。好ましい金属はハフニウム（Ｈｆ）である。金属シリケートの場合の第２の層の組成物は、シリコン濃度が金属濃度よりも低いことを意味する金属リッチである。これは、ＳｉＯ2の濃度が付加された状態で金属−シリコン−酸素材料をむしろ金属酸化物のように作用させるのに影響がある。従って、第２の層の金属及び誘電体特性は、誘電体層として使用されるよく知られた金属酸化物に似たものとなり、高「ｋ値」を有するようになる。その結果、高誘電率の望ましい特性が維持されることになる。第２の層の厚さは、ゲート誘電体層の望ましい誘電体特性に適合するように選択される必要がある。
【００３６】
好ましい実施形態において、第２の層３０２は、酸化ハフニウム（ＨｆＯ2）又はハフニウムシリケート（ＨｆｘＳｉｙＯｚ）（式中ｘ＜ｙ）の堆積によって形成される。この膜は、原子層堆積（ＡＬＤ）、化学蒸着（ＣＶＤ）、金属−誘起化学蒸着（ＭＯＣＶＤ）、物理蒸着（ＰＶＤ）及び同様のものなどの何らかの手段によって堆積することができる。好ましい堆積方法はＡＬＤである。
【００３７】
ハフニウム前駆体は、ハフニウムジアルキルアミド、ハフニウムアルコキシド、ハフニウムジケトネート、ハフニウムクロリド（ＨｆＣｌ4）、及び同様のもの、最も好ましいテトラキス（エチルメチルアミノ）ハフニウム（ＴＥＭＡ−Ｈｆ）のいずれか１つ又はこれらの組合せを含むことができる。シリコン前駆体は、アミノシラン、シリコンアルコキシド、シリコンジアルキルアミド、シラン、シリコンクロリド、テトラメチルジシロキサン（ＴＭＤＳＯ）及び同様のもの、最も好ましいテトラキス（エチルメチルアミノ）シリコン（ＴＥＭＡ−Ｓｉ）のいずれか１つ又はこれらの組合せを含むことができる。酸素前駆体は、オゾン（Ｏ3）、酸素（Ｏ2）、原子状酸素、水（Ｈ2Ｏ）、一酸化窒素（ＮＯ）、亜酸化窒素（Ｎ2Ｏ）、過酸化水素（Ｈ2Ｏ2）、アルコール、及び同様のもののいずれか１つ又はこれらの組合せを含むことができ、最も好ましいのはオゾン（Ｏ3）である。例示的な実施形態において、ＨｆＯ2は、別個のパルス化及びパージ段階でＴＥＭＡ−Ｈｆ及びＯ3からＡＬＤによって、１００℃〜４００℃の温度範囲、０．０１〜１０Ｔｏｒｒの圧力範囲、更にＴＥＭＡ−Ｓｉの流量１〜５，０００ｓｃｃｍ、及びＯ3の流量１〜１０，０００ｓｃｃｍで堆積される。結果として得られる膜は、１５〜２５の誘電率を有する。ＨｆＦｘＳｉ（１−ｘ）Ｏ2（式中ｘ＝０．５〜１）の組成を有する第２の層は、ＴＥＭＡ−Ｈｆ及びＴＥＭＡ−ＳｉからＡＬＤによって、共に１つのパルス化及びパージ段階、続いてＯ3を用いた個別のパルス化及びパージ段階で、１００℃〜５００℃の温度範囲、０．０１〜１０Ｔｏｒｒの圧力範囲、更にＴＥＭＡ−Ｓｉの流量１〜５，０００ｓｃｃｍ、ＴＥＭＡ−Ｓｉの流量１〜５，０００ｓｃｃｍ、及びＯ3の流量１〜１０，０００ｓｃｃｍで堆積される。結果として得られたる膜は、１０〜２５の誘電率を有する。いずれの場合においても、第２の層３０２は、第１の層３０１と同じプロセスチャンバ内で連続して「原位置で」堆積される。これは、半導体デバイスの製造のサイクル時間が早くなり、所有コストが低いといった利点がある。
【００３８】
第３の段階は、第２の層３０２の上に第３のセットのプロセス条件を用いて第３の組成物を有する第３の層３０３を堆積し、次いで、本発明に従って第３の層に窒素を取り込む段階を備える。第３の層の組成は、ホウ素に対して有効な拡散障壁として機能する望ましい特性を促進するように選択される。第３の層に用いることができる種類の材料の実施例は、金属酸窒化物又は金属シリコン酸窒化物を含む。これらの材料は、金属−酸素−窒素又は金属−シリコン−酸素−窒素組成物を有する。金属は、Ｔｉ、Ｚｒ、Ｈｆ、Ｔａ、Ｗ、Ｍｏ、Ｎｉ、Ｃｒ、Ｙ、Ｌａ、Ｃ、Ｎｂ、Ｚｎ、Ａｌ、Ｓｎ、Ｃｅ、Ｐｒ、Ｓｍ、Ｅｕ、Ｔｂ、Ｄｙ、Ｈｏ、Ｅｒ、Ｔｍ、Ｙｂ、Ｌｕ又は同様のもののいずれか１つ又はこれらの組合せを含むことができる。好ましくは、金属はハフニウム（Ｈｆ）である。第３の層の厚さは、ゲート誘電体層の望ましい誘電体特性に適合するように選択される必要がある。
【００３９】
好ましくは、第３の層３０３は、上述のような連続的に又は同時注入によってハフニウム窒化物（ＨｆＮ）又はハフニウム−シリコン−窒素（ＨｆｘＳｉｙＮｚ）の層のＡＬＤ堆積を行い、その後ＨｆＮ又はＨｆｘＳｉｙＮｚを酸化して、ＨｆＯＮ又はＨｆＳｉＯＮからなる第３の層３０３を形成する。ハフニウム前駆体は、ハフニウムジアルキルアミド、ハフニウムアルコキシド、ハフニウムジケトネート、ハフニウムクロリド（ＨｆＣｌ4）、及び同様のもの、最も好ましいテトラキス（エチルメチルアミノ）ハフニウム（ＴＥＭＡ−Ｈｆ）のいずれか１つ又はこれらの組合せを含むことができる。シリコン前駆体は、アミノシラン、シリコンアルコキシド、シリコンジアルキルアミド、シラン、シリコンクロリド、テトラメチルジシロキサン（ＴＭＤＳＯ）及び同様のもの、最も好ましいテトラキス（エチルメチルアミノ）シリコン（ＴＥＭＡ−Ｓｉ）のいずれか１つ又はこれらの組合せを含むことができる。窒素前駆体は、アンモニア（ＮＨ3）、窒素（Ｎ2）−ＮＤ3、原子状窒素、ヒドラジン（Ｎ2Ｈ2）、及び同様のもののいずれか１つ又はこれらの組合せを含むことができ、最も好ましいのはＮＨ3である。１つの実施例では、ＨｆＮは、別個のパルス化及びパージ段階でＴＥＭＡ−Ｈｆ及びＮＨ3からＡＬＤによって、１００℃〜５００℃の温度範囲、０．０１〜１０Ｔｏｒｒの圧力範囲、更にＴＥＭＡ−Ｈｆの流量１〜５，０００ｓｃｃｍ、及びＮＨ3１〜１，０００ｓｃｃｍで堆積される。或いは、ＨｆｘＳｉ（１−ｘ）Ｎ2（式中ｘ＝０〜１）の組成を有する第３の層３０３は、ＴＥＭＡ−Ｈｆ及びＴＥＭＡ−ＳｉからＡＬＤによって、１つのパルス化及びパージ段階、続いてＮＨ3を用いてパルス化及びパージ段階で、１００℃〜５００℃の温度範囲、０．０１〜１０Ｔｏｒｒの圧力範囲、更にＴＥＭＡ−Ｈｆの流量１〜５００ｓｃｃｍ、ＴＥＭＡ−Ｓｉの流量１〜５，０００ｓｃｃｍ、及びＮＨ3の流量１〜１０，０００ｓｃｃｍで堆積される。いずれの場合においても、第３の層３０３は、第１の層及び第２の層と同じプロセスチャンバ内で連続して「原位置で」堆積される。これは、半導体デバイスの製造のサイクル時間が早くなり、所有コストが低いといった利点がある。
【００４０】
任意選択的ではあるが、次いで、第３の層３０３は、酸素源又は前駆体と反応して金属−酸素−窒素又は金属−シリコン−酸素−窒素材料を形成する。反応層を図３に層３０４として示す。組成物中に窒素を含めることは、誘電体通るホウ素の拡散経路をブロックし、従ってゲート誘電体層を通るホウ素の有効拡散係数を低下させる影響を及ぼす。これは、半導体デバイスの長期性能及び信頼性にとって重要である。この方法により、窒化ｈｉｇｈ−ｋ層の厚みを制御することができ、従って、表面から多層スタックまでの窒素の深さを制御することができる。ＣＭＯＳデバイスの高い移動度を維持するために、Ｓｉ基板とｈｉｇｈ−ｋスタックとの間の界面に窒素原子がないことが好ましい。
【００４１】
酸素との反応は、式（１）及び式（３）のシーケンスで上述したように、第３の層３０３の酸化により、或いは代替として、式（２）及び式（４）のシーケンスで上述したように第３の層の膜形成段階の間に酸素前駆体を用いてＡＬＤにより行うことができる。
【００４２】
酸素源は、オゾン（Ｏ3）、酸素（Ｏ2）、水、原子状酸素、過酸化水素（Ｈ2Ｏ2）、亜酸化窒素（Ｎ2Ｏ）、一酸化窒素（ＮＯ）及び同様のもののいずれか１つ又はこれらの組合せを含むことができる。
【００４３】
ＡＬＤプロセス中に層を酸化するのではなく、ポスト酸化を用いると、Ｏ3の高反応性により酸化反応を低温で進めることが可能になる。しかしながら、ポスト酸化反応は、場合によっては適切なエネルギー源を必要とすることがある。適切なエネルギー源は、熱プラズマ、直流プラズマ、遠隔プラズマ、下流プラズマ、紫外フォトンエネルギー又は同様のもののいずれか１つ又はこれらの組合せを含むことができ、最も好ましいのは遠隔プラズマである。酸素源及びエネルギー源（必要に応じて）を組み合わせて、交互の第３の層内に０原子パーセントから６６原子パーセントの酸素濃度を導入する。この方法により、窒素を多層材料の第３の層すなわち「最上」層において制御することができる。これにより、反応した交互の第３の層の望ましいホウ素ブロック特性が維持されると共に、第２の層の望ましい誘電体特性並びに第１の層の移動度及び安定特性が維持される。第３の層として用いたハフニウム−窒素又はハフニウム−シリコン−窒素化合物の酸化では、この第３の層は、２５℃〜５００℃の温度範囲、０．０１〜１０Ｔｏｒｒの圧力範囲、更にオゾン流量１〜１０，０００ｓｃｃｍでオゾンで処理される。
【００４４】
ＡＬＤ中に酸素種としてオゾンを用いるのが好ましい場合には、交互のエネルギー源は必要ではない。この場合には、第３の層３０３は、第１の層及び第２の層と同じプロセスチャンバ内で連続して「原位置で」酸素前駆体で処理することができる。これは、半導体デバイスの製造のサイクル時間が早くなり、所有コストが低いといった利点がある。
【００４５】
［実験］
幾つかの実験を行い、単に例証の目的で本明細書に提示したが、本発明の範囲をどのようにも限定するものではない。
【００４６】
図４は、５分の時間期間に約８００℃の高温で堆積後アニール段階においてアンモニアで窒化したＨｆＳｉＯｘ膜における窒素１ｓ及びハフニウム４ｐ３／２領域のＸ線光電子分光（ＸＰＳ）スペクトルを示す。ＨｆＳｉＯｘと比較して、種々の取り出し角（ＴＯＡ）でのＨｆＳｉＯＮのＸＰＳスペクトルにより、膜内の窒素の存在が分かる。ＨｆＳｉＯ対照（同様に図４に示している）と比較して、４００ｅＶ近くに窒素ピークが存在することは、ＨｆＳｉＯ層に窒素が取り込まれたことを示している。種々の取り出し角（ＴＯＡ）での測定結果は、誘電体表面だけでなく膜の深部でもＨｆＳｉＯが存在することを検出している。
【００４７】
本発明の種々の実施形態による幾つかの膜を形成する実験を行った。幾つかの実験のプロセス条件は以下の表１にまとめている。表１のプロセス条件は、図５〜図８で提示された種々の膜データに対応する。
【００４８】
【表１】
2007515786.tif 000003
【００４９】
図５は、本発明の種々の実施形態により形成されたｈｉｇｈ−ｋ誘電体膜の膜深さの関数として窒素濃度（原子数／ｃｍ3）を示すＳＩＭＳ深さ分布を示す。シリコン基板上に形成されたＨｆＳｉＮＯ層の組成分布は、シリコン基板から最も離れたＨｆＳｉＮＯ膜の頂点を表す０Åの深さで示される。ＳＩＭＳ深さ分布は、式（３）及び式（４）に示すシーケンスに従って形成されたＨｆＳｉＮＯ膜に示され、これらの結果を積層膜と比較する。積層膜は、ウェーハ温度３５０℃及び圧力１Ｔｏｒｒで原子層堆積によって堆積された。積層膜は、ＨｆＳｉＯの１つのシーケンスにつきＨｆＳｉＮの５つのシーケンスを意味する、５：１シーケンスで形成された。「インシーケンス」Ｏ3アニール膜（オゾンがＡＬＤサイクル中に用いられることを意味する）は、各Ｏ3パルスに対してＨｆＳｉＮの５つのシーケンスで形成された。
【００５０】
図５に示した曲線の各々に対して、ＨｆＳｉＮ  ＡＬＤパルス化段階には、１秒ＴＥＭＡＨｆ／ＴＥＭＡＳｉパルス化、続いて１．５秒パージ、２秒ＮＨ3パルス化及び５秒パージが含まれた。２つの積層膜では、ＨｆＳｉＯ  ＡＬＤパルス時間は、１／１．５／１．５／１０秒（それぞれ、化学的パルス化／パージ／Ｏ3パルス化／パージ）であった。シーケンスＯ3アニールで形成された膜は、０．５秒Ｏ3パルス化に続いて１０秒パージで実施された。これらの値及び他のプロセスの詳細（ＴＥＭＡＨＦ、ＴＥＭＡＳｉキャリアＡｒ流量、Ｏ3濃度）を、表１にまとめる。
図５に示すように、窒素は、シリコン基板の界面層に達するまでＨｆＳｉＮＯ膜の深部全体にわたって存在する。
【００５１】
図６は、本発明の他の種々の実施形態により形成されたｈｉｇｈ−ｋ誘電体ゲートスタックの膜深さの関数として、窒素濃度（原子数／ｃｍ3）を示すＳＩＭＳ深さ分布を表す。この事例では、ゲートデバイスは、基板上に形成されたＨｆＯ2層と、ＨｆＯ2層上に形成されたＨｆＳｉＮＯ層とを有するシリコン基板を含むように示されている。膜の各々は、図６に対する表１で示したプロセス条件により形成された。このようなゲートデバイスでは、窒素が基板の界面に近づくとＣＭＯＳの移動度を低下させる可能性があるので、窒素をシリコン基板界面から離れた最上層内に取り込む利点がある。特に有利には図６に示すように、本発明の方法は、最上層において窒素の最高濃度を促進し、デバイス内の窒素の配置を制御することができる。
【００５２】
図７は、本発明の式（３）のシーケンスにより形成されたオゾン後アニール（すなわち酸化）ＨｆＳｉＮ膜内に存在するスパッタ深さの関数として種々の構成成分の原子濃度（原子％）を示すグラフである。膜の各々は、図７に対する表１で示したプロセス条件により形成された。詳細には、結果は、膜のバルク領域で窒素の存在を確認する。酸素は膜の最上部で最も広くいきわたり、窒素がオゾン後アニール処理で酸素と容易に置換される。
【００５３】
図８Ａ及び図８Ｂは、本発明の種々の実施形態により形成された膜のバイアス電圧の関数として、それぞれキャパシタンスの電気的性能及びリーク電流密度を示している。膜を形成するために用いたプロセス条件は、図８に示した表１の列にまとめられる。本発明の方法により形成された膜は、望ましい電気的特性を示す。
【００５４】
上述のように、二酸化ケイ素の望ましい特性を維持し、問題を克服する多層ゲート誘電体材料の堆積方法が提供される。本発明の特定の実施形態の上記の説明は、例証及び説明の目的で提示されてきた。これらは、網羅的なものではなく、又は本発明を開示された正確な形態に限定するものはなく、明らかに多くの修正、実施形態、及び変形が上記の教示に照らして可能である。本発明の範囲は、本明細書に添付された請求項及びそれらの均等物によって定義されるものとする。
【図面の簡単な説明】
【００５５】
【図１】本発明の方法の１つの実施形態を示すフローチャートである。
【図２】本発明の方法の別の実施形態を示すフローチャートである。
【図３】本発明の１つの実施形態による多層ゲート誘電体材料の断面を示す略図である。
【図４】ＮＨ3の高温（８００℃）堆積後アニールの従来技術の方法により形成された、ＨｆＳｉＯｘ膜において窒素含有物の存在を示すＸ線光電子分光（ＸＰＳ）スペクトルを示すグラフである。
【図５】本発明の種々の実施形態により形成されたｈｉｇｈ−ｋ誘電体膜の膜の深さの関数として窒素濃度を示すＳＩＭＳ深さ分布を表す。
【図６】本発明の他の種々の実施形態により形成されたｈｉｇｈ−ｋ誘電体膜の膜の深さの関数として窒素濃度を示すＳＩＭＳ深さ分布を表す。
【図７】本発明の１つの実施形態によりＯ3で堆積後アニールしたＨｆＳｉＮ膜スパッタ深さの関数として種々の構成成分の原子濃度を示すグラフである。
【図８Ａ】本発明の種々の実施形態により形成された膜のバイアス電圧の関数としてキャパシタンスの電気的性能を示す。
【図８Ｂ】本発明の種々の実施形態により形成された膜のバイアス電圧の関数としてリーク電流密度を示す。
【符号の説明】
【００５６】
１００、１０２、１０４、１０６、１０８、２００、２０２、２０４、２０６、２０８  段階
３００  半導体基板
３０１  第１の層
３０２  第２の層
３０３  第３の層
３０４  反応層
【図１】
2007515786.tif 000004
【図２】
2007515786.tif 000005
【図３】
2007515786.tif 000006
【図４】
2007515786.tif 000007
【図５】
2007515786.tif 000008
【図６】
2007515786.tif 000009
【図７】
2007515786.tif 000010
【図８Ａ】
2007515786.tif 000011
【図８Ｂ】
2007515786.tif 000012
【国際調査報告】
2007515786.tif 000013